폴리에틸렌 으로 양면 라미 네이트 한 종이 지 지체 표면 에 코로나 방전 처리 를 실시 한 후 도데 실 벤젠술폰산 나트륨 을 함유 하 는 젤라틴 밑칠 층 을 형성 했 다 . 그 한 면 층 위 에 실시 예 1 ∼ 12 및 비 교예 1 ∼ 4 의 수지 필름 을 각각 열 에 의해 라미 네이트 하 여 단열층 을 형성 했 다 . 다음 에 , 하 기 조성 의 백색 중간층 , 수용 층 의 순서 로 바 코터 에 의해 도포 를 행했 다 . 각각 , 건조 시 의 도포 량 이 백색 중간층 1 . 0 g / ㎡, 수용 층 4 . 0 g / ㎡ 가 되 도록 도포 를 행했 다 . 건조 는 각 층 에 대하 여 110 ℃ 로 30 초간 행했 다 .